(57)【要約】      （修正有）【課題】天然のエバポライト型鉱床から産する含硼素鉱物を骨材として用いながらも、普通ポルトランドセメント等の各種のセメントを使用して固めるめることができるようにした中性子遮蔽コンクリートとその製造方法を提供する。【解決手段】エバポライト型堆積鉱床の鉱物に含まれるユーレキサイトとサッソライトは水に溶け易いので予め除き、エバポライト型堆積鉱床からコレマナイトやヒルガダイト塊を目視選別し手選した。採取したコレマナイトやヒルガダイト塊を破砕し、粒径が０．数ｍｍ〜２ｃｍ程度のものを粗骨材とした。コレマナイトやヒルガダイトの粒径０．６ｍｍ以下のものは水溶性が高いので除去し、代替する不足の細骨材を水に不溶のダトライトで補足し、上記粗骨材と、普通ポルトランドセメントと水を加えて混練し、中性子コンクリートを得る。【選択図】なし【特許請求の範囲】
【請求項１】
エバポライト型堆積鉱床の鉱石から採取したコレマナイト及び／またはヒルガダイトを主体とした骨材と、固結材であるセメントとを備え、前記エバポライト型堆積鉱床の鉱物に含まれるユーレキサイトとサッソライトを除いて、前記コレマナイト及び／またはヒルガダイトを骨材として前記セメントと混和したことを特徴とする中性子遮蔽コンクリート。
【請求項２】
前記エバポライト型堆積鉱床の鉱石から採取した前記コレマナイト及び／またはヒルガダイトの微粉を除去した請求項１に記載された中性子遮蔽コンクリート。
【請求項３】
前記コレマナイト及び／またはヒルガダイトの微粉は粒径０．６ｍｍ以下である請求項２に記載された中性子遮蔽コンクリート。
【請求項４】
ダトライトを細骨材として添加した請求項１から３のいずれか１項に記載された中性子遮蔽コンクリート。
【請求項５】
玻璃質岩石粉と焼成カオリンと焼成しないハロイサイトとの少なくともいずれか１つを混和した請求項１から４のいずれか１項に記載された中性子遮蔽コンクリート。
【請求項６】
人工ポゾラン材または天然ポゾラン材を混和した請求項１から５のいずれか１項に記載された中性子遮蔽コンクリート。
【請求項７】
天然のコレマナイト及び／またはヒルガダイトを主体とするエバポライト型堆積鉱床に含まれるユーレキサイトとサッソライトを除去し、前記コレマナイト及び／またはヒルガダイトを破砕して骨材とし、セメントと混和してコンクリートを製造するようにしたことを特徴とする中性子遮蔽コンクリートの製造方法。
【発明の詳細な説明】
【技術分野】
【０００１】
本発明は原子炉建屋や医療施設等の壁材等に用いる中性子遮蔽コンクリートとその製造方法に関する。
【背景技術】
【０００２】
中性子遮蔽コンクリートは、原子力発電所における原子炉建屋や医療施設の壁材、放射
性廃棄物の収納容器等に用いられるものである。このようなコンクリートにおいて、中性子を遮蔽する物質として硼素が有効であることが特許文献１等で知られており、コンクリート中に硼素含有化合物を添加するようにしている。
【０００３】
硼素含有化合物は天然の硼素を含む鉱物であり、内湾や海水の浸入あるいは封鎖された内陸湖、かん湖として残されたものが激しい乾燥により干上がった層状の堆積層として産出し、コレマナイト（２ＣａＯ・３Ｂ２Ｏ３・５Ｈ２Ｏ）やヒルガダイト（Ｃａ８（Ｂ２Ｏ１１）Ｃｌ４・４Ｈ２Ｏ）を主として、ユーレキサイト（ＮａＣａＢ２Ｏ９・８Ｈ２Ｏ）、サッソライト（Ｂ２Ｏ３・３Ｈ２Ｏ）等の各種の硼素含有鉱物が一緒に産出する。
【０００４】
このような硼素を含む種々の鉱物の集合体を普通ポルトランドセメントで固めようとしても、ユーレキサイトとサッソライトは水に溶解し易い特性を有するため水に直ちに溶解してセメントの水和反応を阻害するので、結晶のコレマナイトを骨材として固めることができなかった。また、微粉状のコレマナイトやヒルガダイトも早くに水に溶け易いために、同様に骨材のコレマナイトを普通ポルトランドセメントで固めることができなかった。
【０００５】
そのため、特許文献２等に記載されたように、コレマナイトやユーレキサイトの含硼素骨材と反応の速いアルミナセメントと鉱油等の油にこの油を乳化する界面活性剤が混和された油混和剤とを混和して、天然の硼素鉱物をコンクリート中に固めた中性子遮蔽コンクリートが知られている。このような含硼素鉱物を骨材とした中性子遮蔽コンクリートは原子炉建屋や放射性廃棄物の収納容器等における中性子を遮蔽する壁材等として用いられている。
【先行技術文献】
【特許文献】
【０００６】
【特許文献１】特開２００８−１５７８０１号公報
【特許文献２】特公平７−２５５８２号公報
【発明の概要】
【発明が解決しようとする課題】
【０００７】
ところで、このような中性子遮蔽コンクリートでは固結材としてアルミナセメントを用いているため、耐久性に欠けるという欠点があり、２０年〜３０年経過すると体積変化してコンクリートや構造体に欠陥を生じるという不具合があった。そのため、耐久性が良く体積変化しにくい普通ポルトランドセメント等を使用することが望まれているが、中性子遮蔽コンクリートの固結材として普通ポルトランドセメントを用いると、水溶性硼素鉱物が混練水に溶解してセメントの水和反応を阻害するために固化しにくく固結材として用いることができなかった。
なお、天然の硼素を多く含む骨材としてエバポライト型堆積鉱床の鉱石が知られているが、エバポライト型堆積鉱床の鉱石を普通ポルトランドセメント等のセメントで固めようとしても水溶性の硼素の含有鉱物量が多いためにそのままでは固化できなかった。
【０００８】
本発明は、このような実情を鑑みてなされたものであり、天然のエバポライト型堆積鉱床から産する含硼素鉱物を骨材として用いながらも、各種のセメントを使用して固めることができるようにした中性子遮蔽コンクリートとその製造方法を提供することを目的とする。
【課題を解決するための手段】
【０００９】
本発明による中性子遮蔽コンクリートは、エバポライト型堆積鉱床の鉱石から選別採取したコレマナイト及び／またはヒルガダイトを主体とした骨材と、固結材であるセメントとを備え、エバポライト型堆積鉱床の鉱石に含まれるユーレキサイトとサッソライトを除いて、コレマナイト及び／またはヒルガダイトを骨材としてセメントと混和したことを特徴とする。
本発明による中性子遮蔽コンクリートによれば、エバポライト型堆積鉱床の鉱石に含まれるユーレキサイトとサッソライトは水に溶解し易いため、先に水に溶けてセメントの水和反応を阻害してしまうためコレマナイト及び／またはヒルガダイトがセメントと固化されにくいが、エバポライト型堆積鉱床の鉱石に含まれるユーレキサイトとサッソライトを除いておくことで、エバポライト型堆積鉱床の鉱石から選別採取した含硼素鉱物であるコレマナイトやヒルガダイトをセメントと混練させて混和させると、高強度で耐久性が高く十分な中性子遮蔽性能を備えたコンクリートを得ることができる。
【００１０】
また、エバポライト型堆積鉱床の鉱石から採取したコレマナイト及び／またはヒルガダイトの微粉を除去することが好ましい。
エバポライト型堆積鉱床の鉱石からコレマナイト及び／またはヒルガダイトを選別採取して破砕した際、微粉が生じると水に溶け易くなり、セメントの水和反応を阻害するが、この微粉を予め除去しておくことで骨材としてのコレマナイト及び／またはヒルガダイトとセメントを混和させて固化させ、中性子遮蔽コンクリートを製造することができる。
【００１１】
また、コレマナイト及び／またはヒルガダイトの微粉はふるいなどによって粒径０．６ｍｍ以下のものを除去するものとし、これより粒径が大きいものは骨材としてセメントと混練させて固化させることができる。
【００１２】
また、ダトライトを細骨材として添加してもよい。
コレマナイト及び／またはヒルガダイトの微粉を除去して細骨材の細粒部分が不足した場合、ダトライト（ＣａＢＳｉＯ２（ＯＨ））は水に不溶性であるため、これを細骨材として補足してコレマナイト及び／またはヒルガダイトとセメントと水とを加えて混練することで強度と耐久性に優れたコンクリートを製造できる。
【００１３】
また、玻璃質岩石粉と焼成カオリンと焼成しないハロイサイトとの少なくともいずれか１つを混和してもよい。
玻璃質岩石粉、焼成カオリン、焼成しないハロイサイトは、セメントの水和反応によって生成する遊離カルシウムやアルミニウム、水酸化カルシウム、カルシウム・アルミネート・ハイドレートと良く反応し、セメント水和生成物中で骨格となるＣ・Ｓ・Ｈ（トベルモライト・ゲルともいい、ほぼ３ＣａＯ・２ＳｉＯ２・３Ｈ２Ｏの組成を有する）を形成させ、製造したコンクリートの耐久性と強度を大きくすることができる。
【００１４】
また、人工ポゾラン材を混和してもよい。
人工ポゾラン材の混和物は例えばフライアッシュやシリカヒューム等であり、それ自体水硬性はないがコンクリート中の成分と反応して不溶性の化合物をつくるため、コンクリートの耐久性と強度を大きくすることができる。
【００１５】
本発明による中性子遮蔽コンクリートの製造方法は、天然のコレマナイト及び／またはヒルガダイトを主体とするエバポライト型堆積鉱床に含まれるユーレキサイトとサッソライトを除去し、コレマナイト及び／またはヒルガダイトを骨材として、セメントと混和してコンクリートを製造することを特徴とする。
本発明によれば、エバポライト型堆積鉱床の鉱石に含まれる水に溶け易いユーレキサイトとサッソライトを予め除去して含硼素鉱物のコレマナイト及び／またはヒルガダイトの集塊を破砕したものを骨材として、セメントと混和させることで強度と耐久性の高い中性子遮蔽コンクリートを製造することができる。
【発明の効果】
【００１６】
本発明による中性子遮蔽コンクリート及びその製造方法によれば、コレマナイト及び／またはヒルガダイトを主体とするエバポライト型堆積鉱床の鉱石から水に溶け易いユーレキサイトとサッソライトを除去することで、ユーレキサイトとサッソライトが水に溶解してセメントの水和反応を阻害することを防止できるため、採取したコレマナイト及び／またはヒルガダイトを骨材としてセメントと混練させて固化でき、高強度で耐久性が高く中性子遮蔽性の高い中性子遮蔽コンクリートを製造することができる。
【発明を実施するための形態】
【００１７】
以下、本発明の実施形態による中性子遮蔽コンクリートとその製造方法について説明する。しかし、本発明はこれらの実施形態のみに限定されるものではない。
本実施形態による中性子遮蔽コンクリートは、セメントとして例えば普通ポルトランドセメントを用い、骨材としてエバポライト型堆積鉱床の含硼素鉱物を用いるものとする。
【００１８】
ここで、エバポライト型堆積鉱床は、内湾や封鎖された内陸湖あるいはかん湖が激しい乾燥により干上がった層状の鉱床をいう。そしてエバポライト型堆積鉱床は、コレマナイト（２ＣａＯ・３Ｂ２Ｏ３・５Ｈ２Ｏ）やヒルガダイト（Ｃａ８（Ｂ２Ｏ１１）Ｃｌ４・４Ｈ２Ｏ）を主鉱物として、ユーレキサイト（ＮａＣａＢ２Ｏ９・８Ｈ２Ｏ）、サッソライト（Ｂ２Ｏ３・３Ｈ２Ｏ）等を一緒に産出させた硼素を多く含む硼素含有鉱床である。
【００１９】
エバポライト型堆積鉱床において、コレマナイトとヒルガダイト、ユーレキサイトとサッソライトはいずれも硼素を多く含んでいる。コレマナイトとヒルガダイトは結晶の大きさが０．数ｍｍ〜２ｃｍの範囲であり、結晶の大きいものは水に溶け難いが、微粉状のものは水に溶解し易い。また、ユーレキサイトの結晶は粒径数ｍｍ以下の大きさで粉化し易く、水に溶解し易い。サッソライトは大小様々な結晶があるが、水には極めて早く溶解する特性を有している。
【００２０】
本実施形態の中性子遮蔽コンクリートの製造に際し、骨材に使用した鉱石はコレマナイトとヒルガダイトを主としたＢ２Ｏ３品位４５％の鉱石である。天然のエバポライト型堆積鉱床の鉱石はユーレキサイトとサッソライトを含んでおり、しかも、ユーレキサイトとサッソライトは水に溶け易い特性を有するため、鉱石をそのまま骨材として用いるとユーレキサイトとサッソライトが混練水に溶解しセメントの水和反応を阻害してコンクリートとして固まらず、普通ポルトランドセメントによってコレマナイトやヒルガダイトからなる骨材を固定することができない。そのため、本実施形態では、予めエバポライト型堆積鉱床の鉱石からユーレキサイトとサッソライトを除去することとした。
【００２１】
また、エバポライト型堆積鉱床の鉱石に含まれる各鉱物は夫々に集塊を形成しているので、目視観察によって分別できる。そのため、エバポライト型堆積鉱床の鉱石から、目視手選によって岩石砕片や土壌塊、そしてユーレキサイトとサッソライトの集塊を除去し、品位の向上したコレマナイトとヒルガダイト塊を選別・採取する。
そして、これらコレマナイトやヒルガダイト塊を破砕して骨材とする。なお、コレマナイトとヒルガダイトは、微粉状であると水に溶け易くなりセメントの水和反応を阻害するために、骨材をなすコレマナイトやヒルガダイトが十分セメントと固化できない。そのため、ふるいでふるって粒径０．６ｍｍ以下の微粉を除いて粒径０．６ｍｍよりも大きいものを骨材として使う。
【００２２】
一方で、細骨材として粒径０．６ｍｍ以下の骨材も必要である。コレマナイトとヒルガダイトの微粉を予め除去すると、コンクリートを製造する際、細骨材の細粒部分が不足してしまう。そのため、不足する細粒部として、例えば、粒径０．６ｍｍ以下で水に不溶の特性を有するダトライト（ＣａＢＳｉＯ２（ＯＨ））を補足して、普通ポルトランドセメントと水を加えて混練するものとした。或いは、ダトライトに代えて砂を用いてもよい。
【００２３】
なお、エバポライト型堆積鉱床の含硼素鉱物は、主体はコレマナイトであるが、ヒルガダイトやほかの含硼素鉱物と岩石片や土を伴って産出する。商品としての含硼素鉱物は、「コレマナイト」と称して出荷されていて、商品の品位はＢ２Ｏ３が３８％〜４４％で用途によって取り引き品位を定めている。日本では、Ｂ２Ｏ３の品位が４４％前後のものが中心である。品位を定めた取引であっても、堆積鉱床であるから採掘場所によって含硼素鉱物の組合せが異なる。Ｂ２Ｏ３品位４４％前後の市販製品では、コレマナイトの存在は変わらないが、コレマナイトに伴われるヒルガダイトやその他の含硼素鉱物の組み合わせと量比は変化する。
【００２４】
本実施形態で用いる含硼素鉱物であるエバポライト型堆積鉱床の鉱石は、コレマナイトを主にヒルガダイト、ユーレキサイト、サッソライト、稀にコルジンスカイト（ＣａＢ２Ｏ４・Ｈ２Ｏ）、岩石片と土塊から成る。この様な鉱物から結晶が大きく水に対する溶解度が高くないコレマナイトとヒルガダイトを選別し、所定の粒度に破砕してから粒径０．６ｍｍ以下の微粉を除き、中性子遮蔽コンクリート用骨材として用いる。
【００２５】
ところで、本実施形態で用いる含硼素鉱物鉱石の選鉱手段は、目視手選によって岩石片や土塊ならびに水に対する溶解性の大きいユーレキサイトやサッソライト及び岩石や土塊を除き、結晶が大きいコレマナイトとヒルガダイトの集塊を所定の粒度に破砕し、微粉である粒径０．６ｍｍ以下のものを除く。
簡易選鉱方法としては、含硼素鉱物鉱石の全量を破砕し、発生する１ｍｍ程度以下の粉分を除く方法がある。また、この方法で散水しながら破砕し、溶解し易い含硼素鉱物を水に溶かして除去する方法もあるが、鉱石中の含硼素鉱物の組合せが変化すること、水を使うことで硼素が溶けた水は環境管理の対象であり、夫々に対応策を考える必要が生じる。
【００２６】
本実施形態による中性子遮蔽コンクリートの製造に用いる含硼素鉱物の骨材の粒度構成の１例を下記の表１と表２に示す。
【００２７】
【表１】
2015125141.tif 000002
【００２８】
【表２】
2015125141.tif 000003
【００２９】
しかし、コレマナイトとヒルガダイトの集塊は表３に示すように粒度が細かくなると水に対する溶解量が大きくなる。
【００３０】
【表３】
2015125141.tif 000004
【００３１】
なお、表３における粒度（ｍｍ）の項目において、各範囲の下端の粒度、例えば２０〜５ｍｍでは５ｍｍを超えた値が下限値であり、５〜２．５ｍｍにおいては５ｍｍを上限値として含むことになる。他の粒度項目においても同様である。
表３にみるように、コレマナイトとヒルガダイトの集塊は、粒度０．６ｍｍ以下となると、１日後、４日後、７日後、１０日後と時間の経過に伴って水に対する溶解量が格段に大きくなる。したがって粒径０．６ｍｍ以下の微粉を除きたいが、機械的に粒径０．６ｍｍ以下の微粉を効率良く分離する方法がないので粒径１．２ｍｍ以下のものをふるい分けして粒径１．２ｍｍを越えたものを使う。
【００３２】
次に、本実施形態で用いる細骨材の粒度構成の一例を表４に示すようにした。
【００３３】
【表４】
2015125141.tif 000005
【００３４】
本実施形態による中性子遮蔽コンクリートでは、耐久性と強度を向上させるために、混和材を添加する。混和材として、ポゾラン効果のある玻璃質岩石粉、温度７００℃〜８００℃で焼成したカオリン鉱物、或いは焼成しないハロサイトの粉の少なくともいずれか１種以上を用いるものとする。
玻璃質岩石粉は、天然の玻璃(ガラス)を含む岩石の粉であり、玻璃質安山岩、玻璃質流紋岩、黒曜石、真珠岩、凝灰岩、火山灰の粉体を用いれば廉価であり、セメントの水和反応によって生成する遊離カルシウムやアルミニウム、水酸化カルシウム、カルシウム・アルミネート・ハイドレートと良く反応し、セメント水和生成物中で骨格となるＣ・Ｓ・Ｈ（トベルモライト・ゲルともいい、ほぼ３ＣａＯ・２ＳｉＯ２・３Ｈ２Ｏの組成を有する）を形成させ、耐久性と強度を大きくする。
【００３５】
また、温度７００℃〜８００℃で焼成したカオリン鉱物や焼成しないハロイサイト粉を混和することでも、玻璃質岩石粉と同じ効果を得ることができる。
本実施形態による中性子遮蔽コンクリートの製造方法において、混和する混和材の量は、セメント量に対して５％〜２０％である。
【００３６】
混和材を混和する効果は、セメントの水和反応時にセメントから溶出するカルシウム(Ｃａ)やアルミニウム(Ａｌ)あるいはナトリウム(Ｎａ)やカリウム（Ｋ）を吸収し固定するためである。また、混和材がコンクリート中に溶出したカルシウムを吸収すると、水和セメントの骨格であるＣ・Ｓ・Ｈが良く形成され、コンクリートの耐久性と強度が増大する。
【実施例】
【００３７】
以下、本発明による中性子遮蔽コンクリート及びその製造方法の実施例について説明する。
実施例で使用する固結材であるセメントは特殊なものではなく、普通ポルトランドセメントである。骨材は、選鉱して品位を上げた粗粒結晶のコレマナイトとヒルガダイトの混じった集塊であり、粒径５〜２０ｍｍの粗骨材と粒径１．２ｍｍ〜５ｍｍの細骨材を表１と表４に示す粒度分布になるように調整する。細骨材は粒径１．２ｍｍ以下の粉体が足りないためダトライトの粉鉱で補った。
なお、実施例で用いた混和剤は、山形県産の玻璃質安山岩を粒径０．１５ｍｍ以下に粉砕した岩粉であり、岩石中の玻璃の量は４０％以上である。
【００３８】
次に、骨材に使用したコレマナイトとヒルガダイトが混じった集塊ならびにダトライト粉鉱の硼素品位を表５に示す。
【００３９】
【表５】
2015125141.tif 000006
【００４０】
実施例１として細骨材を配合しないコレマナイトとヒルガダイトの混じった集塊の粗骨材と普通ポルトランドセメントと水とを組合せて混練し、中性子遮蔽コンクリートを製造した。実施例１の中性子遮蔽コンクリートは図示しない適宜形状の型枠内に打設した。
また、実施例２として、上述したコレマナイトとヒルガダイトの混じった集塊の粗骨材と粒径１．２〜５ｍｍの細骨材、細骨材の細粒部を補うダトライト粉鉱、玻璃質安山岩粉鉱（岩粉）の混和材と、普通ポルトランドセメントと水とを混練してコンクリートを製造し、上記実施例１と同様に適宜形状の型枠内に打設した。
【００４１】
コンクリート成形型枠は、直径１０ｃｍ、高さ２０ｃｍの円筒状の型枠を用い、コンクリートの打ち込み方法は、ＪＩＳＡ１１３２「コンクリートの強度試験用供試体の作り方」に従った。
このような実施例１，２によるコンクリートの配合を表６に示す。
【００４２】
【表６】
2015125141.tif 000007
【００４３】
実施例１，２について、コンクリート打ち込み後、温度２０℃で７日間養生した。そして、型枠を外し、室内で曝露して供試体である実施例１，２の外観変化を観察した。結果を表７に示す。実施例１，２による供試体は、共に材令６ヶ月後の外観が全く変化を認められなかった。
【００４４】
【表７】
2015125141.tif 000008
【００４５】
本発明は、天然のエバポライト型堆積鉱床から産する含硼素鉱物である品位の高いコレマナイトとヒルガダイトを骨材として、普通ポルトランドセメントを使用して中性子遮蔽コンクリートとして固めることができた。しかも、得られた実施例１、２は含硼素割合が高いために中性子遮蔽性が高く、材令６か月を経過しても固結状態が良好であり、ひび割れ等見えず、外観の変化は認められなかった。
【００４６】
上述のように本実施形態による中性子遮蔽コンクリート及びその製造方法は、天然のエバポライト型堆積鉱床から産する含硼素鉱物であるコレマナイトとヒルガダイトを骨材として多く含みながらも、水に溶け易いユーレキサイトとサッソライトを除去し、更に微粉状のコレマナイトとヒルガダイトを除去したため、これらがセメントの水和反応を阻害することがなく、塊状のコレマナイトとヒルガダイトを骨材としてセメントと水で結合させて固結状態が良好で、硼素が多いため中性子遮蔽性能が高く、ひび割れ等の外観の変化が認められない耐久性と強度の高い中性子遮蔽コンクリートを得られる。
【００４７】
しかも、天然のエバポライト型堆積鉱床から産する含硼素鉱物であるコレマナイトとヒルガダイトの塊に対し、水に溶解し易いユーレキサイトとサッソライトと微粉状態のコレマナイトとヒルガダイトを予め目視観察と手選、ふるいによって選別・除去することができるので、骨材をなす品位の高いコレマナイトとヒルガダイトをセメントと精度よく混練することができる。
【００４８】
しかも目視手選によって品位の向上したコレマナイトとヒルガダイト塊を採取して破砕し、ふるいで粒径０．６ｍｍ以下のものを除いて骨材とし、更にコンクリートとして不足する粒径０．６ｍｍ以下の細粒部は、水に不溶性のダトライトの砕砂で補足することで、普通ポルトランドセメントと水を加えて混練し、型枠中に打ち込むと堅硬なコンクリートを得ることができる。
また、混和材として、ボゾラン効果のある玻璃質岩石粉や７００℃〜８００℃で焼成した焼成カオリンあるいは焼成しないハロイサイトを混和したため、コンクリートの耐久性と強度を向上することができる。
【００４９】
なお、本発明による中性子遮蔽コンクリートは、上述した実施形態や実施例１，２に記載されたものに限定されるものではなく、その要旨を逸脱しない範囲で様々な変形や置換等が可能である。
例えば、上述した実施例では、固結材であるセメントとして、普通ポルトランドセメントを用いたが、これに代えて、早強ポルトランドセメント等の他のポルトランドセメントやアルミナセメント等、各種のセメントを採用してもよい。
混和材としてのポゾランは、石灰等の天然ポゾランに限定されるものではなく、人工ポゾランを用いてもよい。人工ポゾランとして、高炉スラグやフライアッシュ、シリカヒューム、メタカオリン等を採用できる。
【００５０】
また、上述した実施形態では、粗骨材として、エバポライト型堆積鉱床の鉱石から採取した天然のコレマナイトとヒルガダイトが結合した集塊を含んでいるが、コレマナイトとヒルガダイトのいずれか一方のみの塊であってもよい。
なお、上述した中性子遮蔽コンクリートは原子力関連施設の壁材等に好適であるが、それ以外にも医療関連施設やその他の適宜の試験施設等にも適用することができる。
また、本明細書において各種成分の含有割合の％は、特に断りのないものは重量％を示すものとする。